【手続補正書】
【提出日】平成31年1月25日(2019.1.25)
【手続補正１】
【補正対象書類名】特許請求の範囲
【補正対象項目名】全文
【補正方法】変更
【補正の内容】
【特許請求の範囲】
【請求項１】
（Ａ）２００℃以上の融点を有するポリアミド樹脂と、
（Ｂ）アルカリ金属の炭酸塩もしくは炭酸水素塩と、
（Ｃ４）オレフィンと無水マレイン酸の共重合体と、
を、含有し、
前記（Ａ）成分１００質量部に対して、前記（Ｂ）成分が０．０３〜２０質量部であり、
前記（Ａ）成分１００質量部に対して、前記（Ｃ４）成分が０．０５〜０．４５質量部である、ポリアミド樹脂組成物。
【請求項２】
（Ｃ３）（Ａ）成分の融点よりも低く、２４０℃未満の融点を有するポリアミド樹脂をさらに含有し、
前記（Ａ）成分と前記（Ｃ３）成分の合計１００質量部に対して、前記（Ｂ）成分が０．０３〜２０質量部であり、
前記（Ａ）成分と前記（Ｃ３）成分の合計１００質量部に対して、前記（Ｃ３）成分が１〜５０質量部である、請求項１に記載のポリアミド樹脂組成物。
【請求項３】
前記（Ａ）ポリアミド樹脂が、下記の群（Ａ−１）から選ばれる少なくとも一種である、請求項１又は２に記載のポリアミド樹脂組成物。
（Ａ−１）ポリアミド４６、ポリアミド６６、ポリアミド６１０、ポリアミド６１２、ポリアミド６Ｔ、ポリアミド９Ｔ、ポリアミド６Ｉ、及びこれらを構成成分として含む共重合ポリアミド。
【請求項４】
前記ポリアミド樹脂組成物中の（Ａ）ポリアミド樹脂、又はポリアミド樹脂に共有結合している成分を含めた（Ａ）ポリアミド樹脂の数平均分子量（Ｍｎ）が１万以上である、請求項１乃至３に記載のポリアミド樹脂組成物。
【請求項５】
前記（Ａ）ポリアミド樹脂が、融点２４０℃以上のポリアミド樹脂である、請求項１乃至４のいずれか一項に記載のポリアミド樹脂組成物。
【請求項６】
前記（Ａ）ポリアミド樹脂が、ポリアミド６６である、請求項１乃至５のいずれか一項に記載のポリアミド樹脂組成物。
【請求項７】
（Ｄ）アルカリ金属化合物及び／又はアルカリ土類金属化合物を除く無機フィラーを、さらに含有する、請求項１乃至６のいずれか一項に記載のポリアミド樹脂組成物。
【請求項８】
前記（Ａ）成分と前記（Ｃ３）成分の合計１００質量部に対して、
前記（Ｄ）成分の含有量が、１０〜２５０質量部である、請求項７に記載のポリアミド樹脂組成物。
【請求項９】
前記（Ｄ）アルカリ金属化合物及び／又はアルカリ土類金属化合物を除く無機フィラーがガラス繊維であり、カルボン酸無水物含有不飽和ビニル単量体と前記カルボン酸無水物含有不飽和ビニル単量体を除く不飽和ビニル単量体を構成単位として含む共重合体を、前記ガラス繊維の表面に塗布する成分の一部として含む、請求項７又は８に記載のポリアミド樹脂組成物。
【請求項１０】
前記（Ａ）成分と（Ｃ３）成分の合計１００質量部に含まれる、前記（Ｂ）アルカリ金属の炭酸塩もしくは炭酸水素塩のアルカリ価と、前記（Ｃ４）オレフィンと無水マレイン酸の共重合体の酸価とが、下記（式１）の条件を満たす、請求項１乃至９のいずれか一項に記載のポリアミド樹脂組成物。
０＜Ｘ≦５    ・・・（式１）
（Ｘ＝（（Ａ）成分と（Ｃ３）成分の合計１００質量部に含まれる（Ｂ）アルカリ金属の炭酸塩もしくは炭酸水素塩のアルカリ価）／（（Ａ）成分と（Ｃ３）成分の合計１００質量部に含まれる（Ｃ４）オレフィンと無水マレイン酸の共重合体の酸価））
【請求項１１】
（Ａ）成分と（Ｃ３）成分の合計１００質量部に含まれる、前記（Ｂ）アルカリ金属の炭酸塩もしくは炭酸水素塩のアルカリ価と、前記（Ｃ４）オレフィンと無水マレイン酸の共重合体の酸価と（Ａ）ポリアミド樹脂のカルボキシル基末端の酸価との和とが、下記（式２）の条件を満たす、請求項１乃至１０のいずれか一項に記載のポリアミド樹脂組成物。
０＜Ｙ≦３    ・・・（式２）
（Ｙ＝（（Ａ）成分と（Ｃ３）成分の合計１００質量部に含まれる（Ｂ）アルカリ金属の炭酸塩もしくは炭酸水素塩のアルカリ価）／（（Ａ）成分と（Ｃ３）成分の合計１００質量部に含まれる（Ｃ４）オレフィンと無水マレイン酸の共重合体の酸価＋（Ａ）ポリアミド樹脂のカルボキシル基末端の酸価））
【請求項１２】
前記ポリアミド樹脂組成物中の（Ａ）ポリアミド樹脂、又はポリアミド樹脂に共有結合している成分を含めた（Ａ）ポリアミド樹脂の質量平均分子量／数平均分子量（Ｍｗ／Ｍｎ）が２．０以上であり、
１２０℃で１０００時間熱エージングした後のＭｗ／Ｍｎが３．０以上である、
請求項１乃至１１のいずれか一項に記載のポリアミド樹脂組成物。
【請求項１３】
ＧＰＣ−ＭＡＬＳ−ＶＩＳＣＯ法による解析で、
分子量１０万以上の分子が１点以上の分岐構造を有し、かつ当該分子量１０万以上の分子が無水カルボン酸官能基を含む、請求項１乃至１２のいずれか一項に記載のポリアミド樹脂組成物。
（ＧＰＣ−ＭＡＬＳ−ＶＩＳＣＯ法による解析）
ゲル浸透クロマトグラフ−多角度光散乱光度計を用いて測定を行った後、下記３官能ランダム分岐理論に基づいて分岐点数の算出を行う。
（３官能ランダム分岐理論）
ＶＩＳＣＯ曲線のシグナル強度ＤＰ（ΔＰ）とインレットプレッシャーＰｉから、下記（１）式によって比粘度ηｓｐｉを算出する。
（１）式：
ηｓｐｉ＝４ΔＰ／（Ｐｉ−２ΔＰ）
次いで、各溶出時間における極限粘度［η］ｉを、下記（２）式より求める。
（２）式：
［η］ｉ＝（２（０．５）／Ｃｉ）（ηｓｐｉ−Ｌｎ（ηｓｐｉ＋１））（０．５）
（Ｃｉ：溶出時間ｔｉの時の濃度）
次に、３官能ランダム分岐理論に基づく下記（３）式及び下記（４）式により、１分子
あたりの分岐点数（λＭ）を算出する。
（３）式：
ｇ＝（（１＋λＭ／７）（１／２）＋４λＭ／９）（−１／２）
（４）式：
ｇ（３／２）＝（ポリアミド樹脂組成物の［η］)／(（Ａ）ポリアミド樹脂の［η］）
【請求項１４】
不活性ガス雰囲気下にて、３００℃で１時間放置した際の質量減少量が１０％以下である、請求項１乃至１３のいずれか一項に記載のポリアミド樹脂組成物。
【請求項１５】
請求項１乃至１４のいずれか一項に記載のポリアミド樹脂組成物の製造方法であって、
前記（Ｃ４）オレフィンと無水マレイン酸の共重合体を、前記（Ａ）ポリアミド樹脂に対して溶融混練により添加する工程を有する、
ポリアミド樹脂組成物の製造方法。
【請求項１６】
前記（Ｃ４）オレフィンと無水マレイン酸の共重合体をマスターバッチ化して添加する工程を有する、請求項１５に記載のポリアミド樹脂組成物の製造方法。
【請求項１７】
前記（Ｂ）アルカリ金属の炭酸塩もしくは炭酸水素塩は、前記（Ａ）ポリアミド樹脂に対して溶融混練により添加されたものである、請求項１乃至１４のいずれか一項に記載のポリアミド樹脂組成物。
【請求項１８】
請求項１乃至１４、１７のいずれか一項に記載のポリアミド樹脂組成物を含む、成形品。
【請求項１９】
請求項１乃至１４、１７のいずれか一項に記載のポリアミド樹脂組成物の製造方法であって、
（Ｂ）アルカリ金属の炭酸塩もしくは炭酸水素塩を、（Ａ）ポリアミド樹脂に対して溶融混練により添加する工程を有する、
ポリアミド樹脂組成物の製造方法。
【請求項２０】
（Ｂ）アルカリ金属の炭酸塩もしくは炭酸水素塩をマスターバッチ化して添加する工程を有する、請求項１５、１６、及び１９のいずれか一項に記載のポリアミド樹脂組成物の製造方法。
【請求項２１】
前記（Ｂ）アルカリ金属の炭酸塩もしくは炭酸水素塩と、
前記（Ｃ４）オレフィンと無水マレイン酸の共重合体と、
を、同一のマスターバッチ化して添加する工程を有する、
請求項１５、１６、１９、及び２０のいずれか一項に記載のポリアミド樹脂組成物の製造方法。